(57)【要約】【課題】固体高分子型燃料電池の構成部材であるＭＥＡの転写用フィルムであって、膜強度が弱い触媒層でも転写性が良好な固体高分子型燃料電池部材成型用の離型フィルムを提供すること。【解決手段】ポリエステルフィルムの少なくとも片面に離型層が積層されている離型フィルムであって、離型層に樹脂（Ａ）とナノ粒子（Ｂ）を含む固体高分子型燃料電池成型用離型フィルム。好ましい態様として、離型層に含まれる樹脂（Ａ）のガラス転移温度が、１３０℃以上である。【選択図】なし【特許請求の範囲】
【請求項１】
ポリエステルフィルムの少なくとも片面に離型層が積層されている離型フィルムであって、離型層に樹脂（Ａ）とナノ粒子（Ｂ）を含むことを特徴とする固体高分子型燃料電池成型用離型フィルム。
【請求項２】
ポリエステルフィルムが、ポリエチレンテレフタレートフィルムであることを特徴とする請求項１記載の固体高分子型燃料電池成型用離型フィルム。
【請求項３】
離型層表面の表面自由エネルギーの極性成分と水素結合成分を合計した値が８ｍＪ／ｍ２以下であることを特徴とする請求項１または２記載の固体高分子型燃料電池成型用離型フィルム。
【請求項４】
離型層に含まれるナノ粒子（Ｂ）の含有量が、離型層の樹脂（Ａ）１００質量部に対して２０質量部以上であることを特徴とする請求項１〜３のいずれかに記載の固体高分子型燃料電池成型用離型フィルム。  
【請求項５】
離型層に含まれる樹脂（Ａ）のガラス転移温度が、１３０℃以上であることを特徴とする請求項１〜４のいずれかに記載の固体高分子型燃料電池成型用離型フィルム。
【請求項６】
離型層に含まれる樹脂（Ａ）が、環状ポリオレフィン系又はポリアリレート系の樹脂であることを特徴とする請求項１〜５のいずれかに記載の固体高分子型燃料電池成型用離型フィルム。
【請求項７】
１６０℃における熱収縮率が０．８％以下であることを特徴とする請求項１〜６のいずれかに記載の固体高分子型燃料電池成型用離型フィルム。
【請求項８】
ナノ粒子（Ｂ）の１次粒径が、６０ｎｍ以下であることを特徴とする請求項１〜７のいずれかに記載の固体高分子型燃料電池成型用離型フィルム。
【発明の詳細な説明】
【技術分野】
【０００１】
本発明は、固体高分子型燃料電池の構成部材である膜−電極接合体（ＭＥＡ）を製造するために好適に使用される離型フィルムに関するものである。
【背景技術】
【０００２】
固体高分子型燃料電池（ＰＥＦＣ）の構成部材である膜−電極接合体（ＭＥＡ）は、高分子電解質膜の両面に触媒層が積層された構成になっている。高分子電解質膜は、プロトン伝導性樹脂が使用されており、側鎖にスルホニウム基を有したポリマーが使用されている。その例としては、強酸性であるパーフルオロカーボン（−ＣＦ２−）で構成されたスルホン酸系の樹脂が使用されている（例えば、DuPont社製Nafion(登録商標)）。また触媒層は、白金担持カーボンをバインダー（プロトン伝導性樹脂）に分散させた構成になっている。
【０００３】
これらＭＥＡの製造方法の一例として、高分子電解質膜と、触媒層をそれぞれ別々の支持フィルムにキャスト法で成型し、１５０℃以上の高温で熱圧着して両者を接合する方法が提案されている。
【０００４】
前記支持フィルムには、耐熱性や離型性の観点からＰＴＦＥ（ポリテトラフルオロエチレン）などのフッ素樹脂系のシートが使用されてきたが、近年コストダウンを目的にポリエステルフィルムを使用する方法が提案されている（例えば、特許文献１〜３参照）。
【０００５】
近年、触媒層の高機能化のために触媒層中の白金担持カーボン比率が高くなっている。しかし、触媒層中の白金担持カーボンの比率がバインダーである高分子電解質樹脂よりも高くなると触媒層全体の膜強度が下がり、支持フィルムに形成した触媒層を高分子電解質膜に転写する際に支持フィルム上に触媒層が残りやすくなる問題があった。触媒層の転写性が不足すると燃料電池としての性能低下を招いたり、製造コストが上昇するため好ましくなく改善が望まれていた。
【先行技術文献】
【特許文献】
【０００６】
【特許文献１】特開２００３−２８５３９６号公報
【特許文献２】特開２０１０−２３４５７０号公報
【特許文献３】特開２０１４−１５４２７３号公報
【発明の概要】
【発明が解決しようとする課題】
【０００７】
上記、固体高分子型燃料電池の構成部材であるＭＥＡの特殊な事情に鑑み、膜強度が弱い触媒層でも転写性が良好な固体高分子型燃料電池部材成型用の離型フィルムを提供することである。
【課題を解決するための手段】
【０００８】
即ち、本発明は、以下の構成よりなる。
１．  ポリエステルフィルムの少なくとも片面に離型層が積層されている離型フィルムであって、離型層に樹脂（Ａ）とナノ粒子（Ｂ）を含むことを特徴とする固体高分子型燃料電池成型用離型フィルム。
２．  ポリエステルフィルムが、ポリエチレンテレフタレートフィルムであることを特徴とする上記第１記載の固体高分子型燃料電池成型用離型フィルム。
３．  離型層表面の表面自由エネルギーの極性成分と水素結合成分を合計した値が８ｍＪ／ｍ２以下であることを特徴とする上記第１または第２記載の固体高分子型燃料電池成型用離型フィルム。
４．  離型層に含まれるナノ粒子（Ｂ）の含有量が、離型層の樹脂（Ａ）１００質量部に対して２０質量部以上であることを特徴とする上記第１〜第３のいずれかに記載の固体高分子型燃料電池成型用離型フィルム。  
５．  離型層に含まれる樹脂（Ａ）のガラス転移温度が、１３０℃以上であることを特徴とする上記第１〜第４のいずれかに記載の固体高分子型燃料電池成型用離型フィルム。
６．  離型層に含まれる樹脂（Ａ）が、環状ポリオレフィン系又はポリアリレート系の樹脂であることを特徴とする上記第１〜第５のいずれかに記載の固体高分子型燃料電池成型用離型フィルム。
７．  １６０℃における熱収縮率が０．８％以下であることを特徴とする上記第１〜第６のいずれかに記載の固体高分子型燃料電池成型用離型フィルム。
８．  ナノ粒子（Ｂ）の１次粒径が、６０ｎｍ以下であることを特徴とする上記第１〜第７のいずれかに記載の固体高分子型燃料電池成型用離型フィルム。
【発明の効果】
【０００９】
本発明によれば、膜強度が弱い触媒層でも転写性が良好な固体高分子型燃料電池部材成型用の離型フィルムを提供することが可能となる。
【発明を実施するための最良の形態】
【００１０】
以下、本発明について詳細に説明する。
【００１１】
（ポリエステルフィルム）
本発明で基材として用いるポリエステルフィルムは、主としてポリエステル樹脂より構成されるフィルムである。ここで、「主としてポリエステル樹脂より構成されるフィルム」とは、ポリエステル樹脂を５０質量％以上含有する樹脂組成物から形成されるフィルムであり、他のポリマーとブレンドする場合は、ポリエステル樹脂が５０質量％以上含有していることを意味し、他のモノマーが共重合されている場合は、ポリエステルの繰り返し構造単位を５０モル％以上含有することを意味する。好ましくは、ポリエステルフィルムは、フィルムを構成する樹脂組成物中において、ポリエステル樹脂を９０質量％以上、より好ましくは９５質量％以上、更に好ましくは１００質量％含有する。
【００１２】
ポリエステル樹脂としては、材料は特に限定されないが、ジカルボン酸成分とジオール成分とが重縮合して形成される共重合体、又は、そのブレンド樹脂を用いることができる。ジカルボン酸成分としては、例えば、テレフタル酸、イソフタル酸、オルトフタル酸、２，５−ナフタレンジカルボン酸、２，６−ナフタレンジカルボン酸、１，４−ナフタレンジカルボン酸、１，５−ナフタレンジカルボン酸、ジフェニルカルボン酸、ジフェノキシエタンジカルボン酸、ジフェニルスルホンカルボン酸、アントラセンジカルボン酸、１，３−シクロペンタンジカルボン酸、１，３−シクロヘキサンジカルボン酸、１，４−シクロヘキサンジカルボン酸、ヘキサヒドロテレフタル酸、ヘキサヒドロイソフタル酸、マロン酸、ジメチルマロン酸、コハク酸、３，３−ジエチルコハク酸、グルタル酸、２，２−ジメチルグルタル酸、アジピン酸、２−メチルアジピン酸、トリメチルアジピン酸、ピメリン酸、アゼライン酸、ダイマー酸、セバシン酸、スベリン酸、ドデカジカルボン酸等が挙げられる。
【００１３】
ポリエステル樹脂を構成するジオール成分としては、例えば、エチレングリコール、プロピレングリコール、ヘキサメチレングリコール、ネオペンチルグリコール、１，２−シクロヘキサンジメタノール、１，４−シクロヘキサンジメタノール、デカメチレングリコール、１，３−プロパンジオール、１，４−ブタンジオール、１，５−ペンタンジオール、１，６−ヘキサジオール、２，２−ビス（４−ヒドロキシフェニル）プロパン、ビス（４−ヒドロキシフェニル）スルホン等が挙げられる。
【００１４】
ポリエステル樹脂を構成するジカルボン酸成分とジオール成分はそれぞれ１種又は２種以上を用いても良い。また、トリメリット酸などのその他の酸成分やトリメチロールプロパンなどのその他の水酸基成分を適宜添加しても良い。
【００１５】
ポリエステル樹脂としては、具体的には、ポリエチレンテレフタレート、ポリプロピレンテレフタレート、ポリブチレンテレフタレート、ポリエチレンナフタレートなどが挙げられ、これらの中でも物性とコストのバランスからポリエチレンテレフタレートが好ましい。
【００１６】
ポリエステルフィルムの滑り性、巻き性などのハンドリング性を改善するために、フィルム中に不活性粒子を含有させてもよい。
【００１７】
本発明においてポリエステルフィルムの厚みは特に限定されないが、１２〜１００μｍの範囲であることが好ましい。１２〜７５μｍがより好ましく、１６〜５０μｍがさらに好ましい。１２μｍ以上であると触媒層を成型、転写する際にシワが入いるおそれがなく、１００μｍ以下であるとコスト的に有利である。
【００１８】
本発明に用いるポリエステルフィルムは、製造される離型フィルムの熱収縮率を抑制するために小さい熱収縮率を有していることが好ましい。例えば、後述の離型フィルムの熱収縮率と同様の測定方法によって、１６０℃で３０分処理したときの収縮率が、０．８％以下であることが好ましく、より好ましくは、０．６％以下であり、さらに好ましくは０．４％以下であり、特に好ましくは０．３％以下である。但し、本発明の離型フィルムの小さな熱収縮率は、単に基材フィルムとなるポリエステルフィルムの小さな熱収縮率からもたらされるものではなく、後述の離型剤塗布後の乾燥工程条件の好適化などを含めて達せられるものである。
【００１９】
本発明に用いるポリエステルフィルムの離型層を積層する面の領域表面平均粗さ（Ｓａ）は、１〜５０ｎｍの範囲にあることが好ましく、より好ましくは２〜３０ｎｍである。本発明に用いるポリエステルフィルムの離型層を積層する面の最大突起高さ（Ｐ）は、２μｍ以下であることが好ましく、より好ましくは１．５μｍ以下である。Ｓａが５０ｎｍ以下であり、Ｐが２μｍ以下であれば、触媒層を転写する場合に、触媒層に割れやピンホールが発生するおそれがなく好ましい。
【００２０】
基材となるポリエステルフィルムは、単層であっても、２種以上の層が積層されたものであってもよい。また、本発明の効果を奏する範囲内であれば、必要に応じて、フィルム中に各種添加剤を含有させることができる。添加剤としては、例えば、酸化防止剤、耐光剤、ゲル化防止剤、有機湿潤剤、帯電防止剤、紫外線吸収剤、界面活性剤などが挙げられる。フィルムが積層構成を有する場合は、必要に応じて各層の機能に応じて添加剤を含有させることも好ましい。
【００２１】
ポリエステルフィルムは、例えば上記のポリエステル樹脂をフィルム状に溶融押出、キャスティングドラムで冷却固化させてフィルムを形成させる方法等によって得られる。本発明のポリエステルフィルムとしては、無延伸フィルム、延伸フィルムのいずれも用いることができるが、機械強度や耐薬品性といった耐久性の点からは延伸フィルムであることが好ましい。ポリエステルフィルムが延伸フィルムである場合、その延伸方法は特に限定されず、縦一軸延伸法、横一軸延伸法、縦横逐次二軸延伸法、縦横同時二軸延伸法等を採用することができる。
【００２２】
ポリエステルフィルムの表層には、密着向上層との密着性を向上させるため、アンカーコート層、コロナ処理、プラズマ処理、火炎処理などの表面処理を行うこともできる。アンカーコート層を設ける場合は、コストなどの観点からインラインコーティングで行うことが好ましい。
【００２３】
本発明に用いる基材ポリエステルフィルムの熱収縮率を抑制するためには、ポリエステルフィルムを製膜中（インライン）にアニール処理を行ってもよいし、オフラインでアニール処理を行ってもよい。
【００２４】
インラインでアニール処理を実施する場合、既知の方法を利用することができる。例えば、ポリエステルフィルムを横延伸工程で低熱収縮化する方法としては、結晶化させるための熱固定ゾーンの後方で、フィルムの端部をクリップから切り離し、その後方のフィルムの引き取り速度を調整し、フィルムの走行方向の張力を下げることで熱弛緩処理を行うことができる。
【００２５】
前記横延伸工程でインラインアニールを実施する場合、フィルムの端部を切り離すときのフィルム温度は１４０℃以上であることが好ましく、さらに好ましくは１５０℃以上であり、より好ましくは１６０℃以上である。但し、あまりにも温度を高くし過ぎると平面性を損なうおそれがあるので、２３０℃程度以下にしておくことが好ましい。
【００２６】
オフラインでアニール処理を実施する場合、後述する離型層を塗布するときに同時に行うことができ、この方法が最も効果的に製品である離型フィルムの熱収縮率を抑制できるので好ましい。詳細な工程条件は後述する。
【００２７】
（離型層）
本発明においては、前記ポリエステルフィルムの少なくとも片面にナノ粒子（Ｂ）と樹脂（Ａ）を含有する離型層を設けることが好ましい。本発明者らは離型層にナノ粒子を添加することで、離型層の弾性率が高まるためか、理由は必ずしも明確ではないが、離型フィルムに成型した触媒層や電解質膜を剥離する際の剥離力が軽くなり転写性が向上することを見出した。なお、離型層には、ナノ粒子（Ｂ）以外の他の粒子や後述の添加剤、架橋剤の他、樹脂（Ａ）以外の他の樹脂が、本発明の効果を損なわない含有率、例えば、離型層固形分質量の５０質量％未満の含有率で混在していても構わない。
【００２８】
本発明の離型フィルムの離型層に含まれるナノ粒子（Ｂ）については、素材は特に限定されないが、１次粒径が１００ｎｍ以下の粒子のことをいう。離型フィルムのヘイズを小さくする観点から、より好ましくは６０ｎｍ以下であり、さらに好ましくは３０ｎｍ以下であり、特に好ましくは２０ｎｍ以下であり、最も好ましくは１５ｎｍ以下である。１次粒径の下限は特に限定されないが、１ｎｍ以上であってもよく、３ｎｍ以上であっても構わない。好ましい１次粒径の範囲は１〜３０ｎｍと言え、更に好ましくは１〜２０ｎｍ、最も好ましくは１〜１５ｎｍである。
【００２９】
ナノ粒子（Ｂ）の１次粒径の測定方法は、加工後のフィルムの断面の粒子を透過型電子顕微鏡または走査型電子顕微鏡で観察を行い、凝集していない粒子１００個を観察し、その平均値をもって平均粒子径とする方法で行った。
【００３０】
本発明の目的を満たすものであれば、粒子の形状は特に限定されるものでなく、球状粒子、不定形の球状でない粒子を使用できる。不定形の粒子の粒子径は円相当径として計算することができる。円相当径は、観察された粒子の面積をπで除し、平方根を算出し２倍した値である。
【００３１】
本発明の離型フィルムに含まれるナノ粒子（Ｂ）についてはその材質は特に限定されないが、シリカや酸化ジルコニウム、酸化チタン、アルミナ、カオリン、炭酸カルシウム、硫酸バリウム、カーボンブラックなどの無機系粒子や、架橋アクリル樹脂、架橋ポリスチレン樹脂、メラミン樹脂、架橋シリコーン樹脂などの有機系粒子などが挙げることができる。この中でもシリカを用いることが好ましい。
【００３２】
本発明の離型フィルムに含まれるナノ粒子（Ｂ）は、固形分として離型層に含まれる樹脂１００質量部に対して、２０質量部以上２００質量部以下含まれることが好ましい。さらに好ましくは、２０質量部以上１００質量部以下である。ナノ粒子の添加量が２０質量部以上であると、離型層の弾性率を向上させる効果が得られ、転写性の改善効果が得られて好ましい。一方、２００質量部以下であると、フィルムのヘイズが大きくなり過ぎず、見た目にくすんで見えることがない他、ナノ粒子の脱落などの懸念がなく好ましい。
【００３３】
離型層に含まれるナノ粒子を測定する方法としては、例えば、離型層が有機成分の樹脂とナノ粒子として無機成分が含まれる場合、次の方法を用いることができる。まず離型フィルムに設けられた離型層を溶剤などを用いて離型フィルムより抽出し乾固することで離型層取り出す。次に得られた離型層に熱をかけ、離型層に含まれる有機成分を熱により燃焼留去させることで無機成分のみを得ることができる。得られた無機成分と燃焼留去前の離型層の重量を測定することで、離型層に含まれるナノ粒子の質量部を測定することができる。このとき、市販の示唆熱・熱重量同時測定装置を用いることで精度良く測定することができる。
【００３４】
本発明の離型フィルムのヘイズは、１０％以下であることが好ましい。ヘイズを１０％以下とすることで、得られた離型フィルムの外観検査を容易にすることができる。より好ましくは９％以下、更に好ましくは７％以下である。特に好ましくは５％以下である。ヘイズの下限は小さいほど好ましいと言えるが、現状では０．２％程度が下限になる。
【００３５】
本発明の離型フィルムの離型層に含まれる樹脂（Ａ）としては特に限定されないが、オレフィン系樹脂および、ポリアリレート系樹脂、フッ素系樹脂から選ばれるものであることが好ましい。また、これらの離型層は、前記のような樹脂（Ａ）を含む塗布液がコーティングされることによりポリエステルフィルム上に設けられることが好ましい形態である。
【００３６】
離型層に用いるオレフィン系樹脂の例としては、共重合ポリエチレン、環状ポリオレフィン、ポリメチルペンテンなどが挙げられるが、耐熱性の観点から、環状ポリオレフィン、ポリメチルペンテンなどを用いることが好ましい。前記樹脂を離型層に用いることで、１５０℃以上で熱処理した場合にも、ナフィオンなどの電解質膜などに使用されるバインダーとの離型性を保つことができるため好適である。
【００３７】
共重合ポリエチレンは、ポリエチレンに、プロピレン、ｎ−ブテン、ｎ−ペンテン、ｎ−ヘキセンなどのα―オレフィンなどを共重合することができる。これらの樹脂には、ヒドロキシル基やカルボキシル基などの官能基を導入し、架橋剤と架橋させることで、ポリエステルフィルムとの密着性を向上することができる。
【００３８】
環状ポリオレフィンは、重合成分として環状オレフィンを含む樹脂のことである。環状オレフィンは、環内にエチレン性二重結合を有する重合性の環状オレフィンであり、単環式オレフィン、二環式オレフィン、三環以上の多環式オレフィンなどに分類することができる。単環式オレフィンの例としては、シクロブテン、シクロペンテン、シクロヘプテン、シクロオクテンなどの環状Ｃ４−１２シクロオレフィン類などが挙げられる。二環式オレフィンの例としては、２−ノルボルネン；５−メチル−２−ノルボルネン、５，５−ジメチル−２−ノルボルネン、５−エチル−２−ノルボルネン、５−ブチル−２−ノルボルネンなどのアルキル基（Ｃ１―４アルキル基）を有するノルボルネン類；５−エチリデン−２−ノルボルネンなどのアルケニル基を有するノルボルネン類；５−メトキシカルボニル−２−ノルボルネン、５−メチル−５−メトキシカルボニル−２−ノルボルネンなどのアルコキシカルボニル基を有するノルボルネン類；５−シアノ−２−ノルボルネンなどのシアノ基を有するノルボルネン類；５−フェニル−２−ノルボルネン、５−フェニル−５−メチル−２−ノルボルネンなどのアリール基を有するノルボルネン類；オクタリン；６−エチル−オクタヒドロナフタレンなどのアルキル基を有するオクタリンなどが例示できる。
【００３９】
多環式オレフィンの例としては、ジシクロペンタジエン；２，３−ジヒドロジシクロペンタジエン、メタノオクタヒドロフルオレン、ジメタノオクタヒドロナフタレン、ジメタノシクロペンタジエノナフタレン、メタノオクタヒドロシクロペンタジエノナフタレンなどの誘導体；６−エチル−オクタヒドロナフタレンなどの置換基を有する誘導体；シクロペンタジエンとテトラヒドロインデン等との付加物、シクロペンタジエンの３〜４量体などが挙げられる。
【００４０】
これらの環状オレフィンは、単独もしくは二種以上を組み合わせて使用できる。これらの環状オレフィンのなかでも二環式オレフィンを用いることが、柔軟性と離型性を両立できるため好ましい。環状オレフィン全体に占める二環式オレフィン（特にノルボルネン類）の割合は１０モル％以上であってもよく、例えば、３０モル％以上、好ましくは５０モル％以上、さらに好ましくは８０モル％以上であり、二環式オレフィン単独（１００モル％）であってもよい。特に、三環以上の多環式オレフィンの割合が大きくなると、ロール・ツー・ロール方式での製造に用いることが困難となるため好ましくない。
【００４１】
二環式オレフィンの具体例としては、ノルボルネン（２−ノルボルネン、置換基を有していてもよい）、オクタリン（オクタヒドロナフタレン、置換基を有していてもよい）などが例示できる。前記置換基としては、アルキル基、アルケニル基、アリール基、ヒドロキシル基、アルコキシ基、カルボキシル基、アルコキシカルボニル基、アシル基、シアノ基、アミド基、ハロゲン原子などが例示できる。これらの置換基は、単独で又は二種以上組み合わせてもよい。これらの二環式オレフィンのうち、ノルボルネンやアルキル基（メチル基、エチル基などのＣ１−４アルキル基）を有するノルボルネンなどのノルボルネン類が特に好ましい。
【００４２】
環状ポリオレフィンは、さらに鎖状オレフィンを重合成分として含む環状オレフィン−鎖状オレフィン共重合体であるのが好ましい。前記共重合体を用いることで柔軟性を付与することができ、加工しやすくなる。
【００４３】
鎖状オレフィンとしては、例えば、エチレン、プロピレン、１−ブテン、イソブテン、１−ペンテン、３−メチル−１−ペンテン、４−メチル−１−ペンテン、１−ヘキセン、１−オクテンなどの鎖状Ｃ２−１０オレフィン類などが挙げられる。これらの鎖状オレフィンは、単独で又は二種以上組み合わせて使用できる。これらの鎖状オレフィンのうち、好ましくはα−鎖状Ｃ２−８オレフィン類であり、さらに好ましくはα−鎖状Ｃ２−４オレフィン類（特に、エチレン）である。
【００４４】
環状オレフィンと鎖状オレフィンとの割合（モル比）は、例えば、環状オレフィン／鎖状オレフィン＝１００／０〜１／９９、好ましくは９０／１０〜１０／９０、さらに好ましくは７０／３０〜２０／８０程度である。環状オレフィンの割合が少なすぎると、耐熱性が低下し、剥離性も低下するため好ましくない。
【００４５】
また、環状ポリオレフィンは、側鎖に炭素数３〜１０のアルキル基を有する環状オレフィンもしくは鎖状オレフィンを重合成分として含む共重合体であることも好ましい。これら共重合体を用いることで柔軟性を保ちつつ耐熱性を向上させることができる。
【００４６】
炭素数３〜１０のアルキル基としては、例えば、プロピル基、イソプロピル基、ｎ−ブチル基、イソブチル基、ｓ−ブチル基、ｔ−ブチル基、ペンチル基、ネオペンチル基、ヘキシル基、ヘプチル基、オクチル基、２−エチルヘキシル基、ノニル基、デカニル基などの直鎖状又は分岐鎖状アルキル基などが挙げられる。これらのＣ３―１０アルキル基は、単独で又は二種以上組み合わせて使用できる。これらのうち、耐熱性と弾性と靱性とのバランスに優れる点から、好ましくは直鎖状Ｃ４−９アルキル基（例えばｎ−ブチル基、ｎ−ヘキシル基、ｎ−オクチル基など）であり、さらに好ましくは直鎖状Ｃ４−８アルキル基（特にｎ−ヘキシル基などの直鎖状Ｃ５−７アルキル基）である。
【００４７】
Ｃ３―１０アルキル基を有する鎖状オレフィンとしては、例えば、１−ペンテン、３−メチル−１−ペンテン、４−メチル−１−ペンテン、１−ヘキセン、１−オクテン、１−ノネン、１−デセン、１−ウンデセン、１−ドデセンなどのα−鎖状Ｃ５−１３オレフィンなどが挙げられる。これらの鎖状オレフィンは、単独で又は二種以上組み合わせて使用できる。これらの鎖状オレフィンのうち、好ましくはα−鎖状Ｃ６−１２オレフィンであり、さらに好ましくはα−鎖状Ｃ６−１０オレフィン（特に１−オクテンなどのα−鎖状Ｃ７−９オレフィン）である。
【００４８】
Ｃ３―１０アルキル基を有する環状オレフィンは、前記環状オレフィンの項で例示された環状オレフィン骨格にＣ３―１０アルキル基が置換した環状オレフィンであってもよい。環状オレフィン骨格としては、二環式オレフィン（特にノルボルネン）が好ましい。好ましいＣ３―１０アルキル基を有する環状オレフィンとしては、例えば、５−プロピル−２−ノルボルネン、５−ブチル−２−ノルボルネン、５−ペンチル−２−ノルボルネン、５−ヘキシル−２−ノルボルネン、５−オクチル−２−ノルボルネン、５−デシル−２−ノルボルネンなどの直鎖状又は分岐鎖状Ｃ３―１０アルキルノルボルネンなどが挙げられる。これらの環状オレフィンは、単独で又は二種以上組み合わせて使用できる。これらの環状オレフィンのうち、好ましくは直鎖状Ｃ４―９アルキルノルボルネンであり、さらに好ましくは直鎖状Ｃ４−８アルキルノルボルネン（特に５−ヘキシル−２−ノルボルネンなどの直鎖状Ｃ５−７アルキルノルボルネン）である。
【００４９】
環状オレフィン単位と、鎖状又は環状オレフィン単位（炭素数３〜１０のアルキル基を含む）との割合（モル比）は、例えば、前者／後者＝５０／５０〜９９／１、好ましくは６０／４０〜９５／５、さらに好ましくは７０／３０〜９０／１０（特に７５／２５〜９０／１０）程度である。環状オレフィン単位（Ａ）の割合が少なすぎると、耐熱性が低下し、多すぎると弾性及び靱性が低下し易い。
【００５０】
他の共重合性単量体としては、例えば、ビニルエステル系単量体（例えば、酢酸ビニル、プロピオン酸ビニルなど）；ジエン系単量体（例えば、ブタジエン、イソプレンなど）；（メタ）アクリル系単量体［例えば、（メタ）アクリル酸、又はこれらの誘導体（（メタ）アクリル酸エステルなど）など］などが例示できる。これらの他の共重合性単量体は単独で又は二種以上組み合わせてもよい。これらの他の共重合性単量体の含有量は、環状ポリオレフィン全体に対して、例えば、５モル％以下、好ましくは１モル％以下である。
【００５１】
環状ポリオレフィンは、付加重合により得られた樹脂であってもよく、開環重合（開環メタセシス重合など）により得られた樹脂であってもよい。また、開環メタセシス重合により得られた重合体は、水素添加された水添樹脂であってもよい。環状ポリオレフィンの重合方法は、慣用の方法、例えば、メタセシス重合触媒を用いた開環メタセシス重合、チーグラー型触媒を用いた付加重合、メタロセン系触媒を用いた付加重合（通常、メタセシス重合触媒を用いた開環メタセシス重合）などを利用できる。
【００５２】
本発明で用いる環状ポリオレフィンのガラス転移温度（Ｔｇ）は１０〜３５０℃程度の範囲から選択できるが、耐熱性の点から、例えば、１００〜３５０℃、好ましくは１３０〜３５０℃、さらに好ましくは１５０〜３５０℃程度である。ガラス転移温度が低すぎると、耐熱性が低下し、高すぎると、ロール・ツー・ロール方式での生産が困難となる。
【００５３】
環状ポリオレフィンの数平均分子量は、ゲルパーミエーションクロマトグラフィ（ＧＰＣ）において、ポリスチレン換算で、例えば、１０００〜２０００００、好ましくは５０００〜２０００００、さらに好ましくは１００００〜２０００００（特に３００００〜１５００００）程度である。
【００５４】
環状ポリオレフィンの市販品としては、ＴＯＰＡＳ（登録商標）（ポリプラスチックス社製）があり好適に使用することができる。ＴＯＰＡＳ（登録商標）のシリーズの中でもＴＯＰＡＳ（登録商標）６０１７Ｓはガラス転移温度（Ｔｇ）が１７０℃以上あるため、１５０℃以上の熱処理でも離型層の変質は起こりにくく特に好ましい。
【００５５】
また環状ポリオレフィンの市販品としては、ＡＲＴＯＮ（登録商標）（ＪＳＲ社製）もあり、好適に使用することができるが、ＡＲＴＯＮ（登録商標）は、一般的に分子内に極性基をもつため、離型層の表面自由エネルギーの極性成分が大きくなるため、ＴＯＰＡＳ（登録商標）の方が離型性に優れる場合がある。
【００５６】
本発明における離型層に用いるポリメチルペンテン樹脂としては、少なくとも構成単位Ａと構成単位Ｂを含む共重合物である。構成単位Ａは、４−メチル−１−ペンテンまたは／および３−メチル−１−ペンテンに由来する樹脂を合計５０モル％以上含むことが好ましく、より好ましくは７０モル％以上含み、８５モル％以上含むとさらに好ましい。それぞれ単独で用いてもよいし併用してもよい。
【００５７】
構成単位Ｂは、エチレンおよび炭素原子数が３〜４のα−オレフィンから選ばれる少なくとも１種類以上のオレフィン由来の樹脂からなり５モル％以上含むことが好ましい。構成単位Ｂを含有する上限は、５０モル％以下が好ましく、より好ましくは３０モル％以下であり、１５モル％以下がより好ましい。
【００５８】
構成単位Ｂに用いられる炭素原子数３〜４のα−オレフィンの例としては、１−ブテン、プロピレンが好適なものとして用いられるが、プロピレンを用いる方が物性などの観点から望ましい。炭素原子数３〜４のα−オレフィンやエチレンなどは、単独で用いてもよいし複数を組み合わせて用いることもできる。
【００５９】
前記ポリメチルペンテン樹脂には、構成単位Ａおよび構成単位Ｂ以外にも、その他重合性化合物をの構成単位を有してもよい。例えば、スチレン、ビニルシクロペンテン、ビニルシクロヘキサン、ビニルノルボルナンなどの環状構造を有するビニル化合物；酢酸ビニルなどのビニルエステル類；メタクリル酸、アクリル酸、無水マレイン酸などの不飽和有機酸またはその誘導体；ブタジエン、イソプレン、ペンタジエンなどの共役ジエン類；１，４−ヘキサジエン、オクタジエン、シジクロペンタジエン、ノルボルネン、ノルボルナジエンなどの非共役ポリエン類などが挙げられる。
【００６０】
前記のその他重合性化合物は、構成単位Ａと構成単位Ｂの合計１００モル％に対し１０モル％以下の比率で含有することができる。より好ましくは、５モル％以下である。
【００６１】
本発明に用いられるポリメチルペンテン樹脂は、変性されていてもよく、酸無水物基、水酸基、カルボキシル基などの活性水素含有基、エポキシ基などの１種類以上の官能基を有することも好ましい形態の一つである。これら官能基を有することで、架橋剤との併用により、ポリエチレンテレフタレートやポリエチレンナフタレートのようなポリエステル樹脂への密着性が向上させることができる。これら官能基の導入方法は既知の方法で行うことができる。導入する官能基量は、ポリメチルペンテン樹脂に対し１０当量以下であることが好ましい。
【００６２】
本発明で用いるポリメチルペンテン樹脂の重合方法は、既知の方法を用いることができ、例えばメタロセン触媒などのオレフィン重合用の触媒下で重合することで得ることができる。
【００６３】
本発明におけるポリアリレート樹脂は、主としてジカルボン酸成分と二価フェノール成分、又はそれらの誘導体成分から構成されたものである。
ジカルボン酸成分としては、芳香族ジカルボン酸及び／又は脂環族ジカルボン酸を含む必要がある。芳香族ジカルボン酸としては、テレフタル酸、イソフタル酸、フタル酸、ナフタレンジカルボン酸、４，４’−ジフェニルジカルボン酸、５−ナトリウムスルホイソフタル酸などが上げられる。ジカルボン酸化合物だけでなく、これらの誘導体（例えば、テレフタル酸ジメチルやテレフタル酸クロライド）を用いても良い。またこれらは無水物であってもよい。
脂環族ジカルボン酸としては、１，４−シクロヘキサンジカルボン酸、１，３−シクロヘキサンジカルボン酸、１，２−シクロヘキサンジカルボン酸、２，５−ノルボルネンジカルボン酸、テトラヒドロフタル酸などが例示できる。ジカルボン酸化合物だけでなく、これらの誘導体（例えば、１，４−シクロヘキサンジカルボン酸ジメチル、１，４−シクロヘキサンジカルボン酸クロライド）を用いても良い。またこれらは無水物であってもよい。
【００６４】
芳香族ジカルボン酸及び／又は脂環族ジカルボン酸は、全ジカルボン酸成分に対し、５０モル％以上共重合することが好ましく、７０モル％以上がより好ましく、８０モル％以上がさらに好ましく、９０モル％以上が最も好ましい。芳香族カルボン酸及び／又は脂環族ジカルボン酸が５０モル％未満であると、得られるポリアリレート樹脂の耐熱性が低くなるので好ましくない。但し、炭素数４以下の脂肪族ジカルボン酸（例えばシュウ酸、マロン酸など）を用いる場合は、ポリアリレート樹脂の分子鎖が剛直性を示すため、芳香族カルボン酸及び／又は脂環族ジカルボン酸が、全ジカルボン酸成分に対し、５０モル％未満でも良い。ここで芳香族ジカルボン酸と脂環族ジカルボン酸を併用する場合のモル％は、全ジカルボン酸成分に対する芳香族ジカルボン酸と脂環族ジカルボン酸の合計モル％を言う。
【００６５】
上記のなかでも、溶融加工性や機械的特性の観点から、テレフタル酸又はその誘導体と、イソフタル酸又はその誘導体を混合して用いることが特に好ましい。テレフタル酸（又はその誘導体）と、イソフタル酸（又はその誘導体）を混合して用いる場合の混合比率は、モル比で、（テレフタル酸）／（イソフタル酸）＝１００／０〜０／１００であることが好ましく、７０／３０〜０／１００であることがより好ましい。このような範囲とすることで、得られるポリアリレート樹脂は非晶質となり、透明性に優れるものとなる。
【００６６】
芳香族ジカルボン酸及び脂環族ジカルボン酸以外のジカルボン酸成分として、脂肪族ジカルボン酸を共重合することが出来る。脂肪族ジカルボン酸としては、シュウ酸、マロン酸、コハク酸、アジピン酸、マゼライン酸、セバシン酸、ウンデカン二酸、ドデカン二酸、オクタデカンニ酸、フマル酸、マレイン酸、イタコン酸、メサコン酸、シトラコン酸等が挙げられる。ジカルボン酸化合物だけでなく、これらの誘導体（例えば、シュウ酸ジメチル、シュウ酸クロライド）を用いても良い。またこれらは無水物であってもよい。
【００６７】
二価フェノール成分としては、レゾルシノール、２，２−ビス（４−ヒドロキシフェニル）プロパン（一般名：ビスフェノールＡ）、２，２−ビス（４−ヒドロキシ−３，５−ジメチルフェニル）プロパン、２，２−ビス（４−ヒドロキシ−３−メチルフェニル）プロパン、２，２−ビス（４−ヒドロキシ−３，５−ジブロモフェニル）プロパン、２，２−ビス（４−ヒドロキシ−３，５−ジクロロフェニル）プロパン、４，４’−ジヒドロキシジフェニルスルフィド、４，４’−ジヒドロキシジフェニルケトン、４，４’−ジヒドロキシジフェニルメタン（一般名：ビスフェノールＦ）、１，１−ビス（４−ヒドロキシフェニル）−１−フェニルエタン（一般名：ビスフェノールＡＰ）、４−メチル−２，２−ビス（４−ヒドロキシフェニル）ペンタン、２−フェニル−３，３−ビス（４−ヒドロキシフェニル）フタルイミジン、１，１−ビス（４−ヒドロキシフェニル）シクロヘキサン（一般名：ビスフェノールＺ）、３，３，５−トリメチル−１，１−ビス（４−ヒドロキシフェニル）シクロへキサン（一般名：ビスフェノールＴＭＣ）、１，１，３，３，３−ヘキサフルオロ−２，２−ビス（４−ヒドロキシフェニル）プロパン、９，９−ビス（４−ヒドロキシフェニル）フルオレン（一般名：ビスフェノールフルオレン，ＢＰＦ）、９，９−ビス（４−ヒドロキシ−３−メチルフェニル）フルオレン（一般名：ビスクレゾールフルオレン，ＢＣＦ）、９，９−ビス（３−ヒドロキシ−２−メチルフェニル）フルオレン、９，９−ビス（４−ヒドロキシ−３，５−ジメチルフェニル）フルオレン、９，９−ビス（４−ヒドロキシ−２，６−ジメチルフェニル）フルオレン、９，９−ビス（４−ヒドロキシ−３，５−ジ−ｔ−ブチルフェニル）フルオレンなどが挙げられる。これらは、単独で使用してもよいし、あるいは２種以上混合して使用してもよい。
【００６８】
これらの中でも、反応性とポリアリレート樹脂の耐熱性の観点から、ビスフェノールＡ、ビスフェノールＡＰ、ビスフェノールＺ、ビスフェノールＴＭＣ、ビスフェノールフルオレン、ビスクレゾールフルオレンを単独であるいは２種以上組み合わせて使用することが好ましい。ビスフェノールＡ、ビスフェノールＴＭＣ、ビスフェノールフルオレン、ビスクレゾールフルオレンを単独であるいは２種以上組み合わせて使用することがより好ましい。特に、ビスフェノールＡ、ビスフェノールＴＭＣ、ビスフェノールフルオレンを単独で使用することがより好ましい。
【００６９】
これらポリアリレート樹脂の市販品としては、Ｕポリマー（登録商標）、ユニファイナー（登録商標）（共に、ユニチカ社製）があり、これも好適に使用できる。なかでもユニファイナー（登録商標）は、溶剤にも可溶でありポリエステルフィルムに塗工する場合には好適である。
【００７０】
本発明で好ましく用いられるフッ素系樹脂としては、ＰＴＦＥ（ポリテトラフルオロエチレン）、ＰＶＤＦ（ポリフッ化ビニリデン）、ＰＣＴＦＥ（ポリクロロトリフルオロエチレン）、ＰＶＦ（ポリフッ化ビニル）、などやこれら樹脂を用いた共重合体や、ＰＦＡ（四フッ化エチレン（C2F4）とパーフルオロアルコキシエチレンとの共重合体）、ＦＥＰ（テトラフルオロエチレンとヘキサフルオロプロピレンの共同合体）、ＥＴＦＥ（テトラフルオロエチレン(-C2F4-)とエチレン(-C2H4-)の共重合体）などである。また、アクリレート変性したフッ素系の樹脂を多官能アクリレートなどへ添加し使用することもできる。
【００７１】
本発明の離型フィルムの離型層に用いる樹脂（Ａ）のガラス転移温度（Ｔｇ）は、耐熱性の観点から１３０℃以上あることが好ましく、１５０℃以上であることがより好ましい。樹脂（Ａ）のガラス転移温度（Ｔｇ）は高いことが好ましく、例えば、３５０℃程度と言え、３００℃以下でも構わない。そして、樹脂（Ａ）の材質としては、上記のような環状ポリオレフィン系又はポリアリレート系の樹脂であることが特に好ましい。
【００７２】
離型層には、さらに既知の添加剤が含まれていてもよい。既知の添加剤としては、例えば、充填剤、滑剤（ワックス、脂肪酸エステル、脂肪酸アミドなど）、帯電防止剤、安定剤（酸化防止剤、熱安定剤、光安定剤など）、難燃剤、粘度調整剤、増粘剤、消泡剤、フィラー、紫外線吸収剤などが含まれていてもよい。
【００７３】
本発明における離型層には、上記樹脂以外に架橋剤を用いることもできる。架橋剤としては、イソシアネート系、カルボジイミド系、エポキシ系、メラミン系、金属キレート系などを使用することができる。離型層に用いる樹脂に反応性の官能基を有する場合は、架橋剤を併用することでポリエステルフィルムとの密着性を向上させることができるため好適である。
【００７４】
本発明における離型層の膜厚は、０．０１μｍ以上、５μｍ以下であることが望ましい。より望ましくは、０．０２μｍ以上、１μｍ以下である。さらに好ましくは０．０２μｍ以上、０．２μｍ以下である。０．０１μｍ以上であると、離型性が得られて好ましい。一方、５μｍ以下であると、フィルムのカールのおそれがなく、コスト的にも有利となり好ましい。
【００７５】
本発明の離型層の表面自由エネルギーγｓは特に限定されないが、表面自由エネルギーの極性成分γｓｐと水素結合成分γｓｈの合計が８ｍＪ／ｍ２以下であることが好ましく、５ｍＪ／ｍ２以下の方がさらに好ましく、２ｍＪ／ｍ２以下がさらに好ましい。表面自由エネルギーの極性成分γｓｐと水素結合成分γｓｈの合計が８ｍＪ／ｍ２以下であると、１５０℃以上での熱圧着工程を経た後でも離型性が損なわれることがなく好ましい。表面自由エネルギーの極性成分γｓｐと水素結合成分γｓｈの合計の下限としては、０ｍＪ／ｍ２のものも製造可能である。
【００７６】
本発明の固体高分子型燃料電池部材成型用離型フィルムは、１６０℃で３０分熱処理した後の熱収縮率が０．８％以下であることが好ましい。より好ましくは０．６％以下であり、更に好ましくは０．５％以下であり、特に好ましくは０．４％以下であり、最も好ましくは０．３％以下である。本発明でいう熱収縮率とは、後述の測定法によって、試料フィルムの縦方向と横方向のデータをそれぞれ採取して、そのうち大きいデータを採用するものである。熱収縮率が０．８％以下であると、１５０℃以上の高温での熱成型であっても、高分子電解質膜や触媒層に割れなどがなく成型できるので好ましい。但し、熱収縮率の下限値は、若干のマイナスデータとなる場合もあり、例えば−１．０％以上であれば好ましい。最も好ましくは±０％であると言える。
【００７７】
本発明における離型層は、高温で熱処理されても離型性を有するため、１５０℃で１０分熱処理を行った場合でも離型性が良好であることが好ましい。またさらに１７０℃で１０分熱処理を行った場合でも離型性を保つことができるとさらに好ましい。そのため、離型層には前記樹脂の中でも耐熱性に優れる材料を使うことが好ましい。
【００７８】
本発明の離型層を設ける手段としては特に限定されないが、ポリエステルフィルムに溶液塗工することで設けることが好ましい。溶液塗工で設けることで、平滑な離型層を設けることができ、かつオフラインでのアニール処理を同時にすることができコスト的にもメリットがある。
【００７９】
本発明の離型剤を塗工する場合の溶剤は特に限定されないず既知の溶剤を使用することができる。溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン、メチルシクロヘキサン等の芳香族炭化水素類；ジメチルホルムアミド、ジメチルアセトアミド、Ｎ−メチルピロリドン等のアミド類などが挙げられる。
【００８０】
離型層を設ける塗工方式は特に限定されず、既知の方法を用いることができる。例えば、グラビアコート法、ダイコート法、リバースコート法、スプレーコート法、カーテンコート法、バーコート法などが挙げられる。
【００８１】
離型剤を塗工した後の乾燥温度は、９０℃以上であることが好ましく、１２０℃以上であることがさらに好ましい。特にオフラインでアニール処理を実施する場合は、１３０℃以上が必要であり、より好ましくは１５０℃以上である。乾燥温度の上限は、２００℃以下が好ましく、さらに好ましくは１９０℃以下である。前記温度をかける時間は、３秒以上、１２０秒以下であることが好ましく、５秒以上９０秒以下であることがさらに好ましい。さらに好ましくは、５秒以上６０秒以下である。前記時間内とすることで、目的のアニール処理を達成し、かつ熱シワなどが良好なフィルムが得られる。
【００８２】
オフラインでアニールする場合、離型層を乾燥するときの乾燥炉内のフィルムにかかる張力は、１５００ｍＮ／ｍｍ２以下にすることが必要である。さらに好ましくは１０００ｍＮ／ｍｍ2以下である。１５００ｍＮ／ｍｍ２以下に張力とすることで、フィルムに実質的に張力がかからず、目的の温度でアニール処理することができ、ＭＤ方向の１６０℃熱収縮率を０．８％以下にすることができる。なおフィルムにかかる張力は、以下の計算式から求めた。
フィルムにかかる張力（ｍＮ／ｍｍ２）＝乾燥炉内の張力（ｍＮ）÷フィルムの幅（ｍｍ）÷フィルムの厚み（ｍｍ）
【００８３】
前記、乾燥温度と乾燥炉内張力を最適に組み合わせることで目的の熱収縮率を得ることができる。より理想的の例としては、乾燥温度１５０℃以上、乾燥・アニール時間１０秒以上、乾燥炉内張力８００ｍＮ／ｍｍ２以下である。これらの条件を組み合わせることで、１６０℃３０分熱処理後の熱収縮率は０．６％以下となり、固体高分子型燃料電池部材成型用離型フィルムとして好適に使用することができる。
【実施例】
【００８４】
本発明を詳細に説明するために、以下に実施例を挙げて説明するが、もちろん本発明はこれらの実施例に限定されるものではない。なお、本発明に用いた評価方法は以下の通りである。
【００８５】
（表面粗さ）
非接触表面形状計測システム（ＶｅｒｔＳｃａｎ  Ｒ５５０Ｈ−Ｍ１００）を用いて、下記の条件で測定した値である。領域表面平均粗さ（Ｓａ）は、５回測定の平均値を採用し、最大突起高さ（Ｐ）は５回測定の最大値を採用した。
（測定条件）
・測定モード：ＷＡＶＥモード
・対物レンズ：５０倍
・０．５×Ｔｕｂｅレンズ
・測定面積  １８７×１３９μｍ
なお、表１の（Ｓａ）及び（Ｐ）は基材ポリエステルフィルムの離型層を積層する面のデータを示している。
【００８６】
（熱収縮率の測定）
離型フィルムを１０ｃｍ×１０ｃｍの正方形に裁断し、熱風オーブンにて１６０℃で３０分熱処理を行った。熱処理後、試料フィルムの縦および横方向の寸法を測定し、下記（１）式に従い熱収縮率を求めた。測定はｎ＝５回行い、試料フィルムの縦方向及び横方向の熱収縮率データの各々の平均値のうち、大きい方の熱収縮率データを採用し、その離型フィルムの熱収縮率データとする。なお、熱処理前後の寸法を測定するときは、サンプルフィルムを２５℃の部屋で１２時間以上エージング後に測定を行った。
熱収縮率＝｛（収縮前の長さ−収縮後の長さ）／ 収縮前の長さ｝×100 （％） (1)式
【００８７】
（表面自由エネルギー）
表面張力が既知の水、ジヨードメタン、ブロモナフタレンの接触角を２５℃、５０％ＲＨの条件下で接触角計（協和界面科学株式会社製： 全自動接触角計  ＤＭ−７０１）を用いて測定した。各液滴の接触角は、液滴下後、１０秒後の接触角を採用した。
得られた接触角データを「北崎−畑」理論より計算し離型フィルムの表面自由エネルギーの分散成分γｓｄ、極性成分γｓｐ、水素結合成分γｓｈを求め、各成分を合計したものを表面自由エネルギーγｓとした。本計算には、本接触角計ソフトウェア（ＦＡＭＡＳ）内の計算ソフトを用いて行った。
【００８８】
（離型フィルムヘイズ）
本発明のフィルムヘイズはＪＩＳ  Ｋ  ７１３６に準拠し、濁度計（日本電色製、ＮＤＨ２０００）を用いて測定した。
【００８９】
（ガラス転移温度）
ＪＩＳ  Ｋ７１２１に準拠し、示差走査熱量計（セイコーインスツルメンツ製、ＤＳＣ６２００）を使用して、樹脂サンプル１０ｍｇを２５〜３５０℃の温度範囲にわたって２０℃／ｍｉｎで昇温させ、ＤＳＣ曲線から得られた補外ガラス転移開始温度をガラス転移温度とした。
【００９０】
（ナノ粒子（Ｂ）の１次粒径）
ナノ粒子（Ｂ）の１次粒径の測定方法は、加工後のフィルムの断面の粒子を透過型電子顕微鏡または走査型電子顕微鏡で観察を行い、凝集していない粒子１００個を観察し、その平均値をもって平均粒子径とする方法で行った。粒子の形状が球状以外である不定形の粒子の１次粒径は円相当径として計算することができる。円相当径は、観察された粒子の面積をπで除し、平方根を算出し２倍した値である。
具体的な測定方法としては、走査型電子顕微鏡を用い測定視野１０μｍ×１０μｍにおいて倍率１００００倍で観察し凝集していない粒子１００個の粒径を測定し平均値を求めた。
【００９１】
（転写性）
転写性については、以下の方法で行った。２０％Nafion（登録商標）Dispersion  Solution DE2021 CS type（和光純薬工業社製）の固形分とカーボンブラック（ＣＡＢＯＴ社製、ＶＥＲＣＡＮＸ７２Ｒ）を質量比で１／９になるように混合し、総固形分が１５質量％になるようにイソプロパノール／水（質量比８／２）で調整後、遠心攪拌機にて分散を行い擬似触媒層用スラリーを得た。得られた擬似触媒層スラリーをアプリケーターを用いて、乾燥後の膜厚が１０μｍになるように離型フィルムの上に塗工し、熱風オーブンで９０℃２分乾燥を行った。その後、熱風オーブンで１５０℃１５分間熱処理後に室温に戻した後にメンディングテープを用いてメンディングテープが１８０°の角度で剥離した。転写性を以下の基準で評価した。
○：離型フィルム上に擬似触媒層は残らなかった。
△：離型フィルム上に擬似触媒層はうっすらと残った。
×：離型フィルム上に擬似触媒層が残った。
また、上記と同様に得られた擬似触媒層スラリーをアプリケーターを用いて、乾燥後の膜厚が１０μｍになるように離型フィルムの上に塗工し、熱風オーブンで９０℃２分乾燥を行ったものについて、さらに高温での加工性についても評価するため、その後、熱風オーブンで１７０℃１５分間熱処理後に室温に戻した後にメンディングテープを用いてメンディングテープが１８０°の角度で剥離し転写性を評価した。評価基準は前記基準と同じとした。
【００９２】
（触媒層の割れ性評価）
触媒層の割れなどの外観評価は以下のように行った。まず、２０％Nafion（登録商標）Dispersion  Solution DE2021 CS type（和光純薬工業社製）と、カーボンブラック（ＣＡＢＯＴ社製、ＶＥＲＣＡＮＸ７２Ｒ）を質量比で２／８になるように混合し、遠心攪拌機にて分散を行い擬似触媒層用スラリーを得た。得られた擬似触媒層スラリーをアプリケーターを用いて、乾燥後の膜厚が５μｍになるように離型フィルムの上に塗工し、熱風オーブンで９０℃１分乾燥を行った。作成した擬似触媒層付き離型フィルムを１０ｃｍ×１０ｃｍの大きさに裁断し熱風オーブンで１５０℃、１０分間熱処理し擬似触媒層の状態を以下の基準で評価した。
○：擬似触媒層にひび割れがなく良好
△：擬似触媒層の一部（全面積の１０％未満）にひび割れなどの外観不良が見られた
×  ：擬似触媒層の大部分（全面積の１０％以上）にひび割れなどの外観不良が見られた
さらに高温での加工性についても評価するため、上記と同様の擬似触媒層付き離型フィルムを１７０℃、１０分間熱処理し擬似触媒層の状態を評価した。評価基準は前記基準と同じとした。  
【００９３】
樹脂（Ａ）を含む溶液については以下のように調整した。
【００９４】
（樹脂溶液Ａ−１）
環状ポリオレフィンのＴＯＰＡＳ（登録商標）６０１７Ｓ（ポリプラスチックス社製）をトルエンに固形分が１０質量％になるように投入し、冷却管付きのフラスコでトルエンが還流するまで加熱し、前記樹脂のトルエン溶液を得た。
【００９５】
（樹脂溶液Ａ−２）
乾燥した３００ｍＬの２口フラスコ内を窒素ガスで置換した後、ジメチルアニリウムテトラキス（ペンタフルオロフェニル）ボレート８．１ｍｇ、トルエン２３５．７ｍＬ、７．５ｍｏｌ／Ｌの濃度でノルボルネンを含有するトルエン溶液７．０ｍＬ、１−オクテン３．３ｍＬ、トリイソブチルアルミニウム２ｍＬを添加して、反応溶液を２５℃に保持した。この溶液とは別個に、グローブボックス中で、触媒として、９２．９ｍｇの（ｔ−ブチルアミド）ジメチル−９−フルオレニルシランチタンジメチル［（ｔ−ＢｕＮＳｉＭｅ２Ｆｌｕ）ＴｉＭｅ２］をフラスコに入れ、５ｍＬのトルエンに溶解させた。この触媒溶液２ｍＬを３００ｍＬフラスコに加えて重合を開始した。２分後に２ｍＬのメタノールを添加して反応を終了させ、得られた反応混合物を塩酸で酸性に調整した大量のメタノール中に入れ沈殿物を析出させた後に、濾別、洗浄後、乾燥して、２−ノルボルネン・１−オクテン共重合体を５．０ｇ得た。得られた共重合体の数平均分子量Ｍｎは１２１，０００、ガラス転移温度（Ｔｇ）は２６８℃、動的貯蔵弾性率（Ｅ’）が−２０℃付近に転移点を有し、２−ノルボルネンと１−オクテンとの組成（モル比）は、前者／後者＝８３／１７であった。得られた共重合体をトルエンに固形分１０質量％になるように溶解した。
【００９６】
（樹脂溶液Ａ−３）
ユニチカ社製のポリアリレート樹脂であるユニファイナー（登録商標）Ｍ−２０４０（ガラス転移温度（Ｔｇ）：２２０℃）をＭＥＫ／トルエン＝３／７の質量比で混合した溶媒で固形分１０質量％になるように溶解した。
【００９７】
（実施例１）
幅１０００ｍｍ、厚み５０μｍのポリエチレンテレフタレートフィルム（商品名Ｅ５１００、東洋紡社製）に、下記離型剤Ｃ−１をグラビアコート法にてコロナ面に乾燥後の膜厚で１００ｎｍになるように塗工後、１７０℃で９秒間乾燥させた。このとき乾燥炉内の張力は４０Ｎ/ｍ（単位は幅１ｍ当たりの張力（Ｎ））になるように調整し、アニール処理も同時に行うことで、固体高分子型燃料電池部材成型用離型フィルムを得た。
離型剤Ｃ−１
トルエン                  ７９．５質量部
樹脂溶液Ａ−１            ２０．０質量部
ナノシリカ粒子分散液        ０．５質量部
（日産化学工業社製  ＴＯＬ−ＳＴ  粒径１０ｎｍ  固形分４０質量％）
（樹脂（Ａ）／ナノ粒子（Ｂ）＝１００質量部／１０質量部）
【００９８】
（実施例２）
離型剤Ｃ−１を下記Ｃ−２に変更した以外は、実施例１と同様にして固体高分子型燃料電池部材成型用離型フィルムを得た。  
離型剤Ｃ−２
トルエン                  ７９．５質量部
樹脂溶液Ａ−１            ２０．０質量部
ナノシリカ粒子分散液        １．０質量部
（日産化学工業社製  ＴＯＬ−ＳＴ  粒径１０ｎｍ  固形分４０質量％）
（樹脂（Ａ）／ナノ粒子（Ｂ）＝１００質量部／２０質量部）
【００９９】
（実施例３）
離型剤Ｃ−１を下記Ｃ−３に変更した以外は、実施例１と同様にして固体高分子型燃料電池部材成型用離型フィルムを得た。  
離型剤Ｃ−３
トルエン                  ７９．５質量部
樹脂溶液Ａ−１            ２０．０質量部
ナノシリカ粒子分散液        ２．５質量部
（日産化学工業社製  ＴＯＬ−ＳＴ  粒径１０ｎｍ  固形分４０質量％）
（樹脂（Ａ）／ナノ粒子（Ｂ）＝１００質量部／５０質量部）
【０１００】
（実施例４）
離型剤Ｃ−１を下記Ｃ−４に変更した以外は、実施例１と同様にして固体高分子型燃料電池部材成型用離型フィルムを得た。  
離型剤Ｃ−４
トルエン                  ７９．５質量部
樹脂溶液Ａ−１            ２０．０質量部
ナノシリカ粒子分散液        ５．０質量部
（日産化学工業社製  ＴＯＬ−ＳＴ  粒径１０ｎｍ  固形分４０質量％）
（樹脂（Ａ）／ナノ粒子（Ｂ）＝１００質量部／１００質量部）
【０１０１】
（実施例５）
離型剤Ｃ−１を下記Ｃ−５に変更した以外は、実施例１と同様にして固体高分子型燃料電池部材成型用離型フィルムを得た。  
離型剤Ｃ−５
トルエン                  ７９．５質量部
樹脂溶液Ａ−１            ２０．０質量部
ナノシリカ粒子分散液      １０．０質量部
（日産化学工業社製  ＴＯＬ−ＳＴ  粒径１０ｎｍ  固形分４０質量％）
（樹脂（Ａ）／ナノ粒子（Ｂ）＝１００質量部／２００質量部）
【０１０２】
（実施例６）
乾燥条件を１２０℃、３０秒に変更し、乾燥炉内の張力を１２０Ｎ／ｍ（単位は幅１ｍ当たりの張力（Ｎ））に変更した以外は、実施例３と同様に加工することで固体高分子型燃料電池部材成型用離型フィルムを得た。
【０１０３】
（実施例７）
乾燥温度を１３０℃に変更した以外は、実施例３と同様に加工することで固体高分子型燃料電池部材成型用離型フィルムを得た。
【０１０４】
（実施例８）
離型剤Ｃ−１について、樹脂溶液Ａ−１に替えて樹脂溶液Ａ−２を含ませた離型剤Ｃ−６に変更した以外は、実施例３と同様に加工することで固体高分子型燃料電池部材成型用離型フィルムを得た。
離型剤Ｃ−６
トルエン                  ７９．５質量部
樹脂溶液Ａ−２            ２０．０質量部
ナノシリカ粒子分散液        ２．５質量部
（日産化学工業社製  ＴＯＬ−ＳＴ  粒径１０ｎｍ  固形分４０質量％）
（樹脂（Ａ）／ナノ粒子（Ｂ）＝１００質量部／５０質量部）
【０１０５】
（実施例９）
離型剤Ｃ−１を離型剤にＣ−７に変更し、基材を厚み５０μｍの易接着層付きのポリエチレンテレフタレートフィルム（商品名  コスモシャイン（商標登録）Ａ４３００  東洋紡社製）に変更し易接着面に塗工した以外は、実施例１と同様に加工することで固体高分子型燃料電池部材成型用離型フィルムを得た。
離型剤Ｃ−７
トルエン                  ４０．０質量部
ＭＥＫ                    ３９．５質量部
樹脂溶液Ａ−３            ２０．０質量部
ナノシリカ粒子分散液        １．０質量部
（日産化学工業社製  ＴＯＬ−ＳＴ  粒径１０ｎｍ  固形分４０質量％）
（樹脂（Ａ）／ナノ粒子（Ｂ）＝１００質量部／２０質量部）
【０１０６】
（実施例１０）
離型剤Ｃ−７を離型剤Ｃ−８に変更した以外は、実施例９と同様にして固体高分子型燃料電池部材成型用離型フィルムを得た。
離型剤Ｃ−８
トルエン                  ４０．０質量部
ＭＥＫ                    ３９．５質量部
樹脂溶液Ａ−３            ２０．０質量部
ナノシリカ粒子分散液        ２．５質量部
（日産化学工業社製  ＴＯＬ−ＳＴ  粒径１０ｎｍ  固形分４０質量％）
（樹脂（Ａ）／ナノ粒子（Ｂ）＝１００質量部／５０質量部）
【０１０７】
（実施例１１）
離型剤Ｃ−７を離型剤Ｃ−９に変更した以外は、実施例９と同様にして固体高分子型燃料電池部材成型用離型フィルムを得た。
離型剤Ｃ−９
トルエン                  ４０．０質量部
ＭＥＫ                    ３９．５質量部
樹脂溶液Ａ−３            ２０．０質量部
ナノシリカ粒子分散液        ５．０質量部
（日産化学工業社製  ＴＯＬ−ＳＴ  粒径１０ｎｍ  固形分４０質量％）
（樹脂（Ａ）／ナノ粒子（Ｂ）＝１００質量部／１００質量部）
【０１０８】
（実施例１２）
離型剤Ｃ−７を離型剤Ｃ−１０に変更した以外は、実施例９と同様にして固体高分子型燃料電池部材成型用離型フィルムを得た。
離型剤Ｃ−１０
トルエン                  ４０．０質量部
ＭＥＫ                    ３９．５質量部
樹脂溶液Ａ−３            ２０．０質量部
ナノシリカ粒子分散液        ３．３質量部
（日産化学工業社製  ＭＥＫ−ＳＴ−Ｌ  粒径４０ｎｍ  固形分３０質量％）
（樹脂（Ａ）／ナノ粒子（Ｂ）＝１００質量部／５０質量部）
【０１０９】
（実施例１３）
離型剤Ｃ−７を離型剤Ｃ−１１に変更した以外は、実施例９と同様にして固体高分子型燃料電池部材成型用離型フィルムを得た。
離型剤Ｃ−１１
トルエン                  ４０．０質量部
ＭＥＫ                    ３９．５質量部
樹脂Ａ−３                ２０．０質量部
ナノシリカ粒子分散液        ３．３質量部
（日産化学工業社製  ＭＥＫ−ＳＴ−ＺＬ  粒径７０ｎｍ  固形分３０質量％）
（樹脂（Ａ）／ナノ粒子（Ｂ）＝１００質量部／５０質量部）
（実施例１４）
離型剤Ｃ−７を離型剤Ｃ−１４に変更した以外は、実施例９と同様にして固体高分子型燃料電池部材成型用離型フィルムを得た。
離型剤Ｃ−１４
トルエン                  ３６．６質量部
ＭＥＫ                    ３６．７質量部
樹脂溶液Ａ−３            ２０．０質量部
ナノアルミナ粒子分散液      ６．７質量部
（ＮＡＮＯＢＹＫ−３６１０  ビックケミー・ジャパン社製  粒径２０ｎｍ  固形分３０質量％）
（樹脂（Ａ）／ナノ粒子（Ｂ）＝１００質量部／１００質量部）
【０１１０】
（比較例１）
離型剤Ｃ−１を離型剤Ｃ−１２に変更した以外は、実施例１と同様にして固体高分子型燃料電池部材成型用離型フィルムを得た。  
離型剤Ｃ−１２
トルエン                  ７９．５質量部
樹脂Ａ−１                ２０．０質量部
（樹脂（Ａ）／ナノ粒子（Ｂ）＝１００質量部／０質量部）
【０１１１】
（比較例２）
離型剤Ｃ−７を離型剤Ｃ−１３に変更した以外は、実施例９と同様にして固体高分子型燃料電池部材成型用離型フィルムを得た。  
離型剤Ｃ−１３
トルエン                  ４０．０質量部
ＭＥＫ                    ３９．５質量部
樹脂Ａ−３                ２０．０質量部
（樹脂（Ａ）／ナノ粒子（Ｂ）＝１００質量部／０質量部）
【０１１２】
【表１】
2017069176.tif 000002
【産業上の利用可能性】
【０１１３】
離型性を向上させた離型フィルムを提供することで、固体高分子型燃料電池に用いられる触媒層や電解質膜などの構成部材成型用離型フィルムとして好適に利用することができる。本発明による固体高分子型燃料電池成型用離型フィルムを用いることで、膜強度が弱い触媒層や電解質膜であっても転写性が良く、比較的安価に性能の良い燃料電池を製造することができる。